(57)【要約】  底部部分（３）と頂部開口部（５）とを少なくとも含むベーストレイ（２）を備える使い捨て式グリル（１）が開示されている。この使い捨て式グリル（１）は、さらに、荷重支持構造（７）を備える焼き網手段（６）を備え、及び、焼き網手段（６）は、頂部開口部（６）の少なくとも一部分を覆うようになっており、及び、ベーストレイ（２）の底部部分（３）と焼き網手段（６）の荷重支持構造（７）とが可燃性材料によって形成されている。【選択図】図１
2016512770.tif 000002
【特許請求の範囲】
【請求項１】
使い捨て式グリル（１）であって、
底部部分（３）と頂部開口部（５）とを少なくとも含むベーストレイ（２）と、
荷重支持構造（７）を備える焼き網手段（６）であって、前記頂部開口部（６）の少なくとも一部分を覆うようになっている焼き網手段（６）と、を備え、
前記ベーストレイ（２）の前記底部部分（３）と、前記焼き網手段（６）の前記荷重支持構造（７）と、が可燃性材料によって形成されている、
ことを特徴とする使い捨て式グリル（１）。
【請求項２】
前記可燃性材料の自己発火温度は１００℃〜６５０℃の間であり、好ましくは２００℃〜５５０℃の間であり、最も好ましくは２５０℃〜５００℃の間である、ことを特徴とする請求項１に記載の使い捨て式グリル（１）。
【請求項３】
前記ベーストレイ（２）は、さらに、前記底部部分（３）から上方に突き出る１つ又は複数の壁（４）を含む、ことを特徴とする請求項１又は２に記載の使い捨て式グリル（１）。
【請求項４】
前記底部部分（３）と前記ベーストレイ（２）の前記１つ又は複数の壁（４）は、前記可燃性材料によって一体構造の形に形成されている、ことを特徴とする請求項３に記載の使い捨て式グリル（１）。
【請求項５】
前記焼き網手段（６）の前記荷重支持構造（７）は、前記可燃性材料によって一体構造の形に形成されている、ことを特徴とする請求項１から４のいずれか１項に記載の使い捨て式グリル（１）。
【請求項６】
前記焼き網手段（６）の頂部表面（１６）は、実質的に油脂不浸透性である表面被覆（８）を備える、ことを特徴とする請求項１から５のいずれか１項に記載の使い捨て式グリル（１）。
【請求項７】
前記焼き網手段（６）の底部表面（１７）は、実質的に耐火性である表面被覆（９）を備える、ことを特徴とする請求項１から６のいずれか１項に記載の使い捨て式グリル（１）。
【請求項８】
前記ベーストレイ（２）の前記底部部分（３）の外側表面（１５）の少なくとも一部分が、実質的に耐火性である表面被覆（９）を備える、ことを特徴とする請求項１から７のいずれか１項に記載の使い捨て式グリル（１）。
【請求項９】
前記耐火性表面被覆（９）は１つ又は複数の天然材料で全体的に作られている、ことを特徴とする請求項７又は８に記載の使い捨て式グリル（１）。
【請求項１０】
前記可燃性材料は実質的にカーボンニュートラルである、ことを特徴とする請求項１から９のいずれか１項に記載の使い捨て式グリル（１）。
【請求項１１】
前記１つ又は複数の壁（４）は、前記ベーストレイ（２）の周縁部（１１）において前記焼き網手段（６）を支持するための焼き網手段支持手段（１０）を備える、ことを特徴とする請求項３又は４に記載の使い捨て式グリル（１）。
【請求項１２】
前記ベーストレイ（２）は、前記ベーストレイ（２）の中間区域（１３）において前記焼き網手段（６）を支持するための、前記底部部分（３）から突き出る１つ又は複数の支持柱（１２）を備える、ことを特徴とする請求項１から１１のいずれか１項に記載の使い捨て式グリル（１）。
【請求項１３】
前記使い捨て式グリル（１）は、前記ベーストレイ（２）の前記底部部分（３）の外側表面（１５）とその下に位置する地面との間の間隙を生じさせるように構成されている間隔開け手段（１４）を備える、ことを特徴とする請求項１から１２のいずれか１項に記載の使い捨て式グリル（１）。
【請求項１４】
前記ベーストレイ（２）及び／又は前記焼き網手段（６）が成形によって形成されている、ことを特徴とする請求項１から１３のいずれか１項に記載の使い捨て式グリル（１）。
【請求項１５】
前記成形は圧縮成形である、ことを特徴とする請求項１４に記載の使い捨て式グリル（１）。
【請求項１６】
前記可燃性材料は、木材、竹、トウモロコシ穂軸、ヤシ殻、麦わら、種子、穀粒、トウモロコシ、サトウキビ、チカラシバ、ナットシェル、葉、植物、木炭、紙、及び、ボール紙から成るグループから選択される、ことを特徴とする請求項１から１５のいずれか１項に記載の使い捨て式グリル（１）。
【請求項１７】
前記可燃性材料は有機物である、ことを特徴とする請求項１から１６のいずれか１項に記載の使い捨て式グリル（１）。
【請求項１８】
前記ベーストレイ（２）は、前記使い捨てグリル（１）の通常の使用中に前記焼き網手段（６）上に置かれている食品をグリル焼きするように配置されている燃焼性熱源（１８）を含み、前記燃焼性熱源（１８）は前記可燃性材料で作られている、ことを特徴とする請求項１から１７のいずれか１項に記載の使い捨て式グリル（１）。
【請求項１９】
前記ベーストレイ（２）は、前記ベーストレイ（２）と共に一体的に形成されている燃焼性熱源（１８）を含む、ことを特徴とする請求項１から１８のいずれか１項に記載の使い捨て式グリル（１）。
【請求項２０】
前記ベーストレイ（２）と前記焼き網手段（６）は別々の独立した部分として形成されている、ことを特徴とする請求項１から１９のいずれか１項に記載の使い捨て式グリル（１）。
【発明の詳細な説明】
【技術分野】
【０００１】
本発明は、底面と頂部開口部とを少なくとも含むベーストレイを備える使い捨て式グリルに関する。
この使い捨て式グリルは、さらに、荷重支持構造（ｌｏａｄ  ｃａｒｒｙｉｎｇ  ｓｔｒｕｃｔｕｒｅ）を含む焼き網手段（ｇｒａｔｅ  ｍｅａｎｓ）を備え、この焼き網手段は、頂部開口部の少なくとも一部分を覆うようになっている。
【背景技術】
【０００２】
使い捨て式グリルは、多年にわたって当業で公知である。このような使い捨て式グリルは、普通は、木炭を予め充填されており、且つ、薄い金属焼き網で覆われている、薄いアルミ板で作られているベーストレイを備える。
こうした使い捨て式グリルは、人々が従来のグリルを持ち運ぶことや購入することなしにグリル焼き料理をすることを望む、ハイキング時、海岸、及び、野外環境において使用する上で便利である。
しかし、使用後に、こうした使い捨て式グリルは、依然として高温のままであり、したがって、適正に廃棄することが困難である。
したがって、こうした使い捨て式グリルは、分解するのに非常に長時間を要する自然環境内に放置される場合が多い。
【０００３】
したがって、特許文献１から、こうしたグリルが使用後に生物分解可能であることを確実なものにするために、植物材料から使い捨て式グリルを形成することが公知である。
使い捨て式グリルを耐火性にするために、及び、したがって、このグリルが使用中に燃えないことを確実なものにするために、植物材料が、鉱物又は岩石粉のような土類成分と混合される。
しかし、このタイプのグリルは高価であり、及び、植物材料中に混合されている鉱物のために、そのグリルが分解するためには依然として比較的に長い時間を要する。
【先行技術文献】
【特許文献】
【０００４】
【特許文献１】独国実用新案第２０  ２０１２  ００４  ３８３号明細書
【発明の概要】
【発明が解決しようとする課題】
【０００５】
したがって、本発明の目的は、環境親和性がより優れている、対費用効果がより高い使い捨て式グリルを提供することである。
【課題を解決するための手段】
【０００６】
本発明は、少なくとも底部部分と頂部開口部とを含むベーストレイを備える使い捨て式グリルを提供する。
この使い捨て式グリルは、さらに、荷重支持構造を含む焼き網手段を備え、この焼き網手段は、頂部開口部の少なくとも一部分を覆うようになっており、及び、ベーストレイの底部部分と、焼き網手段の荷重支持構造とが、可燃性の材料で形成されている。
【０００７】
ベーストレイと焼き網手段の両方を可燃性材料で形成することが、使い捨て式グリルがこれによってその使用中に又は少なくともその使用の連続中に燃焼し、これによって少量の材料だけを後に残し、したがって、自然に対するその使い捨て式グリルの悪影響を低減させ、且つ、使用済みのグリルが使用後にゴミ箱や屑入れやゴミ缶やゴミ捨て場又は類似の施設に搬送されなければならないことを不要にするので、有利である。
【０００８】
さらに、ベーストレイと焼き網手段とを可燃性材料で形成することは、これによってベーストレイと焼き網手段とが、グリルに対して必要とされる十分な熱を効率的に発生させることを少なくとも促進し、したがって、木炭のようなベーストレイ内の別個の燃焼性熱源の必要性が不要にされるか、又は、少なくとも低減させられることが可能なので、有利である。
【０００９】
本文脈における術語「焼き網手段」が、グリル焼きされる食品を支持すると同時に使い捨て式グリルの熱源の上方に配置するのに適している任意の種類のグリッド、網、グリル、格子、スクリーン、又は、他の任意の種類の焼き網として解釈されなければならないということが強調されるべきである。
焼き網手段は、幾つかの互いに連結された個別的な部分として、単一の部分として、幾つかの単一の部分として、又は、これらの任意の組合せとして、形成されることが可能である。
【００１０】
さらに、本文脈における術語「可燃性材料」が、使い捨て式グリルの使用中の熱の発生を促進するように、及び／又は、可燃性材料がそのグリルの通常の使用中に発火するように、及び、そのグリルが実質的に「自己破壊的」であることを確実なものにするように、比較的容易に点火されることが可能であり、且つ、比較的迅速に燃焼することとが可能である材料として解釈されなければならないということが強調されるべきである。
【００１１】
本発明の一態様では、上記可燃性材料の自己発火温度は１００℃から６５０℃の間であり、好ましくは２００℃から５５０℃の間であり、最も好ましくは２５０℃から５００℃の間である。
【００１２】
ベーストレイと焼き網手段とが過剰に低い温度で自己発火する場合には、ベーストレイと焼き網手段が過剰に迅速に発火し、したがって過剰に急速に燃焼し、即ち、調理時間（人間の食品をグリル焼きするためにグリルが使用されることが可能である温度をそのグリルが有する時間）が過剰に短い。
ベーストレイと焼き網手段の自己発火温度が過剰に高い場合には、ベーストレイと焼き網手段は発火しないか、又は、点火と燃焼のために長時間を要するので、グリル焼きプロセス中の熱発生に対するその貢献が著しく減少させられる。
したがって、この温度範囲は、機能と効率との間の有利な関係を実現する。
【００１３】
本文脈における術語「自己発火温度」（発火点とも呼称される）が、火炎又は火花のような外部の点火源なしに通常の大気内で物質が自発的に発火する最も低い温度として解釈されなければならないということが強調されるべきである。
この温度は、燃焼のために必要とされる活性化エネルギーを供給するために必要とされる。
即ち、この自己発火温度は、燃焼可能な物質が加熱時に空気中で発火して燃焼し続ける最も低い温度である。
【００１４】
本発明の一態様では、上記ベーストレイは、さらに、上記底部部分から上方に突き出る１つ又は複数の壁を含む。
ベーストレイに壁を備えることが、この壁が、ベーストレイ内に入れられている木炭又は同様の燃焼性熱源が落下しないことを確実なものにし、及び、この壁が、燃えさし又はその類似物がグリルの外部に落下して周囲物に損傷を与えることがないことを確実なものにし、及び、この壁が、可燃性材料で作られている場合にグリル焼きプロセス中に必要な熱を発生させることを補助することが可能であるので、有利である。
【００１５】
本発明の一態様では、上記底部部分と上記ベーストレイの上記１つ又は複数の壁は、上記可燃性材料で一体構造の形に形成されている。
底部部分と壁とを１つの単一部分として形成することは、このことが単一の製造プロセスでベーストレイ全体が作られることを可能にし、これによって生産の時間とコストを減少させるので有利である。
さらに、底部部分と壁とを一体構造に形成することが、底部部分及び／又は壁が燃焼している場合にさえ、グリル焼きされるべき食品の荷重を崩壊なしに支持することが可能な、強固で安定したベーストレイ形状を確実なものにする。
【００１６】
本発明の一態様では、上記焼き網手段の上記荷重支持構造は、上記可燃性材料で一体構造の形に形成されている。
焼き網手段を１つの単一部分として形成することは、このことが、焼き網手段全体が単一の製造プロセスで作られることが可能であることを可能にし、これによって生産のための時間とコストを減少させるので、有利である。
【００１７】
本発明の一態様では、上記焼き網手段の頂部表面は、実質的に油脂不浸透性である表面被覆を備える。
実質的に油脂不浸透性の表面被覆を焼き網手段の頂部表面に備えることは、焼き網がグリル焼きプロセス中に油脂を吸収することが可能にされる場合には、焼き網手段がより容易に発火し、このためにグリル焼き製品の品質を低下させることになり、及び／又は、焼き網手段の構造的完全性を低下させることになるので、有利である。
油脂不浸透性の表面被覆は、さらに、クリーニングがより容易であり、且つ、より清潔である焼き網手段の頂部表面を生じさせるだろう。
【００１８】
本発明の一態様では、上記焼き網手段の底部表面が、実質的に耐火性である表面被覆を備える。
実質的に耐火性である表面被覆を焼き網手段の底面に備えることは、焼き網手段がグリル焼きプロセス中に発火しないこと、又は、使い捨て式グリルがその役目を果たし終わった後まで、焼き網手段の燃焼を少なくとも後回しにすることを、こうした被覆が確実なものにするので、有利である。
【００１９】
本発明の一態様では、上記ベーストレイの上記底部部分の外側表面の少なくとも一部分が、実質的に耐火性の表面被覆を備える。
実質的に耐火性である表面被覆をベーストレイの外側底部表面に備えることは、こうした表面被覆が、グリルの燃焼材料がその周囲物に直接的に接触しないことを確実なものにし、及び、燃えさしがグリルの外に落ちる危険性が減少させられることを確実なものにするので、有利である。
【００２０】
本発明の一態様では、上記耐火性表面被覆が、１つ又は複数の天然材料で全体的に作られている。
天然材料で耐火性表面被覆を全体的に形成することは、この被覆が環境に対する悪影響をもたらさないので、有利である。
【００２１】
本文脈における術語「天然材料」は、植物、動物、又は、土壌に由来する任意の製品又は物理的物質として理解されなければならないということが強調されるべきである。
鉱物、又は、（更なる改質を伴わずに）鉱物から抽出されることが可能な金属も、このカテゴリーに属するものと見なされる。
天然材料は、フリント、花崗岩、御影石、砂岩、宝石、ガラス、粘土、磁器、及び、土壌のような材料を含む。
【００２２】
本発明の一態様では、上記可燃性材料は実質的にカーボンニュートラル（ｃａｒｂｏｎ  ｎｅｕｔｒａｌ）である。
実質的に二酸化炭素（ＣＯ２）ニュートラルである材料から使い捨て式グリルの主要要素を形成することは、このグリルの燃焼が環境に対して悪影響を与えることがないので、このグリルが環境親和性であるという点で有利である。
術語「カーボンニュートラルである」が、大気中への（二酸化炭素の放出の形で測定された）炭素の量を増大も減少もさせない燃料を形容するために使用される術語である。
【００２３】
本発明の一態様では、上記１つ又は複数の壁手段は、上記ベーストレイの周縁部において上記焼き網手段を支持するための焼き網支持手段を含む。
これによって、本発明の有利な実施態様が得られる。
【００２４】
本発明の一態様では、上記ベーストレイは、上記ベーストレイの中間区域において上記焼き網手段を支持するための、上記底部部分から突き出る１つ又は複数の支持柱を備える。
焼き網は、通常は、金属が比較的に頑丈であり且つ耐熱性であるので、金属によって形成されている。
したがって、木材のような可燃性材料で焼き網を形成する時には、初期的な強度は、金属製の焼き網と同等ではないだろうし、及び、可燃性の焼き網の構造的完全性がさらに熱及び／又はその燃焼によって損なわれる可能性があるので、より多くの支持点を導入することによって焼き網手段の支点間距離を減少させること、又は、ベーストレイの中間区域に支持点の少なくとも幾つかを形成することによって支持点の間の支点間距離が減少させられることを少なくとも確実なものにすることが有利である。
【００２５】
本発明の一態様では、上記使い捨て式グリルは、上記ベーストレイの上記底部部分の外側表面とその下に位置する地面との間の間隙を生じさせるように構成されている間隔開け手段を備える。
グリル焼きプロセス中にグリルを下に位置する地面から持ち上げることが可能な間隔開け手段を備えることは、この間隔開け手段が、グリルが周囲物を破損する危険性を減少させ、及び、グリルが周囲物に火を付ける危険性を低下させるので、有利である。
【００２６】
本発明の一態様では、上記ベーストレイ及び／又は上記焼き網手段は、成形によって形成されている。
ベーストレイ及び焼き網を成形によって形成することは、これによって、複雑な形状を有するグリルの諸要素を比較的に安価な形で提供することが可能なので、有利である。
【００２７】
本発明の一態様では、上記成形は圧縮成形である。
グリルの諸要素を形成するために圧縮成形を使用することは、この製造プロセスが、実質的に付加的な材料（例えば、バインダ、接着剤等）を加えることなしに、これらの要素が様々な自然有機可燃性材料によって形成されることを可能にし、これによって、使い捨て式グリルの製造をより容易に且つより低コストにし、及び、このグリルを環境親和性にするので、有利である。
【００２８】
本発明の一態様では、上記可燃性材料は、木材、竹、トウモロコシ穂軸、ヤシ殻、麦わら、種子、穀粒、トウモロコシ、サトウキビ、チカラシバ、ナットシェル、葉、植物、木炭、紙、及び、ボール紙から成るグループから選択される。
これによって、本発明の有利な実施態様が得られる。
【００２９】
本発明の一態様では、上記可燃性材料は有機物である。
有機材料から可燃性材料を作ることは、これによってグリルの環境親和性がより高くなるので、有利である。
【００３０】
本発明の一態様では、上記ベーストレイは、上記使い捨て式グリルの通常の使用時に上記焼き網上に置かれる食品をグリル焼きするために配置されている燃焼性の熱源を含み、及び、上記燃焼性の熱源は上記可燃性材料で作られている。
使い捨て式グリルを形成する可燃性材料と同一の可燃性材料から燃焼性熱源を形成することは、このことがコストを低減させ且つ製造プロセスを単純化するので、有利である。
【００３１】
本発明の一態様では、上記ベーストレイは、上記ベーストレイと共に一体的に形成されている燃焼性熱源を含む。
ベーストレイと共に一体的に燃焼性熱源を形成することは、このことが製造プロセスを単純化し、且つ、より堅固で単純なグリルを提供するので、有利である。
【００３２】
本発明の一態様では、上記ベーストレイと上記焼き網手段は、互いに別個で且つ個別的な部分として形成されている。
ベーストレイと焼き網手段を互いに別個な部分として形成することは、これによってベーストレイと焼き網手段とが、個別的に適合した方法によって別個に製造されることが可能であり、及び、その後にだけ、使い捨て式グリルの部分を形成するようにアセンブリされることが可能なので、有利である。
【００３３】
以下では、本発明を、添付図面を参照しながら説明する。
【図面の簡単な説明】
【００３４】
【図１】焼き網手段が持ち上げられている使い捨て式グリルを斜視図の形で示す。
【図２】正面から見た、使い捨て式グリルの断面を示す。
【図３】上方から見た、使い捨て式グリルのベーストレイを示す。
【図４】側方から見た、焼き網手段の断面を示す。
【図５】上方から見た、焼き網手段を示す。
【発明を実施するための形態】
【００３５】
図１は、斜視図の形で示されている、焼き網手段６が持ち上げられている使い捨て式グリル１を示す。
この実施形態では、使い捨て式グリル１は、ベーストレイ２と焼き網手段６とを備える。
この実施形態では、ベーストレイ２は、実質的に平らな長方形の底部部分３を備えるが、別の実施形態では、この底部部分３は湾曲した形に又は部分的に湾曲した形に形成されることが可能であり、及び、その形状は、円形、楕円形、正方形、多角形、又は、別の幾分か複雑な形状であることが可能である。
【００３６】
この実施形態では、ベーストレイ２は、さらに、頂部開口部５を形成するように底部部分３から上方に突き出る４つの壁４を備える。
しかし、別の実施形態では、ベーストレイ２は、１つ、２つ、３つ、５つ、６つ、又は、８つ以上のような別の個数の壁４を備えることが可能であり、又は、例えば焼き網手段６が４つの隅柱で支持されている場合に、図２と図３に示されているような支持柱によって支持されている場合に、又は、焼き網手段６がベーストレイ２と一体的に形成されている場合に、ベーストレイ２は完全に壁４なしで形成されることが可能である。
【００３７】
この実施形態では、ベーストレイ２全体が、圧縮成形によって単一の一体構造部分として形成されている。
しかし、別の実施形態では、ベーストレイ２は、幾分かは液体状の有機材料塊の成形によって一体構造状に形成されることが可能であり、又は、単一のブロックから機械加工されることも可能である。
別の実施形態では、ベーストレイ２は、さらに、例えば、天然樹脂、有機爪（ｏｒｇａｎｉｃ  ｎａｉｌ）、有機合わせ釘（ｏｒｇａｎｉｃ  ｄｏｗｅｌ）、有機くさび（ｏｒｇａｎｉｃ  ｗｅｄｇｅ）等によってアセンブリされた、幾つかの別々の部分によって形成されることも可能である。
【００３８】
同様に、この実施形態では、焼き網手段６は、圧縮成形によって１つの一体構造部分として形成されているか、又は、別の実施形態では、焼き網手段６は、上記においてベーストレイ２に関連して説明したように幾つかの他の方法で作られることも可能である。
【００３９】
この実施形態では、木材チップとおが屑が可燃性であり且つ圧縮成形に適しているので、ベーストレイ２と焼き網手段６の両方が木材チップとおが屑とで作られている。
しかし、本発明の別の実施形態では、ベーストレイ２及び／又は焼き網手段６は、例えば、特定の生産方法に応じて、材料の自己発火温度に応じて、個別的な使用に応じて、及び／又は、使い捨て式グリル１がどのように環境親和性であるべきかに応じて、様々な他の材料で作られることが可能である。
【００４０】
この実施形態では、可燃性材料の自己発火温度は約３５０℃であるが、別の実施形態では、この自己発火温度は、より高い温度であるか又はより低い温度であることが可能であるが、適正には、グリル１が使用中に又は使用の継続中に適正に完全燃焼することを確実なものにするように、３５０℃よりも著しく高い温度であってはならない。
【００４１】
この実施形態では、使い捨て式グリル１は、この場合には木炭である別個の燃焼性熱源１８を事前に充填された形で供給される。
しかし、別の実施形態では、燃焼性熱源１８は別のタイプの炭であることが可能であり、木材、殻（ｓｈｅｌｌ）、又は、他の有機材料のような植物材料であることが可能であり、又は、ベーストレイ２が可燃性材料で作られているので、燃焼性熱源１８は、ベーストレイ２の製造中にベーストレイ２と共に一体的に形成されることが可能である。
【００４２】
この実施形態では、底部部分３と壁４は実質的に中実に形成されているが、別の実施形態では、壁４及び／又は底部部分３は、例えば、使用中に、又は、他の目的で、グリル１内での燃焼プロセス及び／又はグリル１の燃焼のための適正な空気供給を確実なものにするために、１つ又は複数のオリフィスを備えていることが可能である。
【００４３】
この実施形態では、使い捨て式グリル１は、さらに、このグリルの使用中に、下に位置する地面からベーストレイ２を持ち上げるようになっている間隔開け手段１４を備えている。
この実施形態では、この間隔開け手段１４は、ベーストレイｌ２とその下に位置する地面との間に配置されている２つの別個の棒によって形成されているが、別の実施形態では、この間隔開け手段１４は、グリル１のベーストレイ２に取り付けられることが可能であり、又は、ベーストレイ２又は焼き網手段６と共に一体状に形成されることが可能である。
【００４４】
図２は、前方から見た、使い捨て式グリル１の断面を示す。
この実施形態では、ベーストレイ２は、ベーストレイ２内の燃焼性熱源（図示されていない）の上方に焼き網手段６を吊すための焼き網手段支持手段１０を、ベーストレイ２の周縁部１１に備えている。
この実施形態では、焼き網手段支持手段１０は、壁４の上部端縁内の単純な凹みとして形成されているが、しかし、別の実施形態では、焼き網手段支持手段１０は、ベーストレイ２に取り付けられた別個の手段として、又は、完全に別個の手段として、形成されることが可能である。
【００４５】
この実施形態では、ベーストレイ２は、さらに、ベーストレイ２の中間区域１３に配置されている支持柱１２を備えている。
この実施形態では、この支持柱１２はベーストレイ２と共に一体的に形成されているが、別の実施形態では、この支持柱１２は、別個の独立した要素として形成されることが可能であり、又は、支持柱１２は、焼き網手段６と一体化されるか又は連結されることが可能である。
中間区域１３は、別個の燃焼性熱源（図示されていない）が上に備えられることが可能なベーストレイ２の自由底部部分３を形成する、ベーストレイ２の側部又は壁４から離れている区域として理解されるべきである。
【００４６】
この実施形態では、ベーストレイ２の底部部分３の外側表面１５は、実質的に耐火性である表面被覆９を備える。
この実施形態では、この耐火性表面被覆９は底部表面１５全体を覆うが、別の実施形態では、この耐火性表面被覆９は底部表面１５の一部分だけを覆うだけであり、及び／又は、耐火性表面被覆９は、さらに、壁４の外側表面又は壁４の複数の部分の上に設けられることが可能である。
【００４７】
この実施形態では、耐火性表面被覆９は硬化粘土であるが、別の実施形態では、この耐火性表面被覆９は、砂、コンクリート、シリカ、ガラス、又は、耐火性表面被覆９を形成するために適している他の任意の天然材料で作られていることが可能である。
この耐火性表面被覆９が天然材料で作られていることが好ましいが、別の実施形態では、この耐火性表面被覆９は、生物分解性バインダ、生物分解性樹脂、生物分解性プラスチック、又は、例えば天然材料と混合されている他のもののような人工又は合成材料を含むか又はこうした材料で作られていることが可能である。
【００４８】
図３は、上方から見た、使い捨て式グリル１のベーストレイ２を示す。
この実施形態では、ベーストレイ２は、８つの均等に間隔を置いた支持柱１２を備えているが、別の実施形態では、グリル１は、１つ、２つ、３つ、４つ、６つ、１０つ以上のような別の個数の支持柱１２を備えることが可能であり、及び、支持柱１２は異なる形で配置されることが可能である。
【００４９】
この実施形態では、支持柱１２のすべてが、一定不変の均一な正方形の断面を持つ形で形成されているが、別の実施形態では、支持柱１２の幾つか又はすべては、円形、楕円形、長方形、多角形、又は、別の形状のような別の形状を備えていることも可能であり、及び、支持柱１２の幾つか又はすべては、変化する断面を有することも可能である。
【００５０】
図４は、側方から見た場合の、焼き網手段６の断面図である。
この実施形態では、焼き網手段６は荷重支持構造７を備え、この荷重支持構造７は、実質的に油脂不浸透性である表面被覆８を上部表面１６全体上に備え、且つ、実質的に耐火性である表面被覆９を底部表面１７全体上に備えるが、別の実施形態では、油脂不浸透性表面被覆８及び／又は耐火性表面被覆９は存在しないか、又は、それぞれの表面１６、１７の一部分だけを覆うだろう。
【００５１】
この実施形態では、実質的に油脂不浸透性である表面被覆８は、グリル焼きされる食品からの油脂が焼き網手段６の荷重支持構造７によって吸収されないことを確実なものにするために、且つ、このようにして、焼き網手段が着火する可能性、又は、少なくとも焼き網手段が過剰に早期に着火する可能性を増大させるために、備えられている。
しかし、別の実施形態では、実質的に油脂不浸透性である表面被覆８、別の表面被覆、又は、追加的な表面被覆が、さらに、グリル焼きされる食品が発火して焼き網手段に貼り付くことがないことを確実なものにすることも可能であり、又は、１つ又は複数の被覆がより衛生的な頂部表面を確実なものにすることも可能である。
【００５２】
この実施形態では、実質的に油脂不浸透性である表面被覆８は、薄いシリカ層で形成されているが、別の実施形態では、油脂不浸透性表面被覆８は、砂、コンクリート、ガラス又は任意の他の種類のグレイジング（ｇｌａｚｉｎｇ）、又は、この目的に適している別の材料で作られることが可能である。
【００５３】
この実施形態では、耐火性表面被覆９は硬化クレイであるが、別の実施形態では、耐火性表面被覆９は、砂、コンクリート、シリカ、ガラス、又は、耐火性表面被覆９を形成するのに適している他の天然材料で作られることが可能である。
【００５４】
別の実施形態では、焼き網手段６又は焼き網手段６の少なくとも頂部表面１６は、竹、硬質木材、高圧縮天然材料、又は、その類似物のような、実質的に油脂不浸透性材料で作られることが可能である。
【００５５】
図ｌ５は、頂部から見た、焼き網手段６を示す。
この実施形態では、焼き網手段６は、均一に間隔が開けられた幾つかのオリフィス１９を備える単一のプレートによって形成されている。
しかし、別の実施形態では、焼き網のオリフィス１９は異なる形で分布しており、及び、焼き網手段６は、例えば、棒、棒材、チューブ、又は、これらの任意の組合せによって、並列に、及び／又は、互いの上に配置されている２つ以上のプレートによって、別の形で形成されることが可能である。
【００５６】
この実施形態では、焼き網オリフィス１９は円形の穴として形成されているが、別の実施形態では、焼き網オリフィス１９の幾つか又はすべては、細長い、長方形の、正方形の、楕円形の、多角形の、又は、より複雑な形状を有するオリフィスであることが可能である。
【００５７】
上記において、本発明を、使い捨て式グリル１と、ベーストレイ２と、焼き網手段６と、その他の特定の事例に関連して、例示してきた。
しかし、本発明が上述した特定の事例に限定されることがなく、特許請求項に明記されている本発明の範囲内に含まれる様々な変形例の形で設計され及び変更されることがあるということを理解されたい。
【符号の説明】
【００５８】
１    使い捨て式グリル
２    ベーストレイ
３    底部部分
４    壁
５    頂部開口部
６    焼き網手段
７    荷重支持構造
８    油脂不浸透性表面被覆
９    耐火性表面被覆
１０    焼き網手段支持手段
１１    ベーストレイの周縁部
１２    支持柱
１３    ベーストレイの中間区域
１４    間隔開け手段
１５    底部部分の外側表面
１６    焼き網手段の頂部表面
１７    焼き網手段の底部表面
１８    燃焼性熱源
１９    焼き網オリフィス
【図１】
2016512770.tif 000003
【図２】
2016512770.tif 000004
【図３】
2016512770.tif 000005
【図４】
2016512770.tif 000006
【図５】
2016512770.tif 000007
【国際調査報告】
2016512770.tif 000008
2016512770.tif 000009
2016512770.tif 000010